(57)【特許請求の範囲】
【請求項１】
厚板形状であって、主表面側、裏面側及び側面側のうちの少なくとも主表面側はゴム粉体と樹脂接着剤とを混合してなる所定厚みのゴム粉層であり、他の部分はゴム糊に浸漬された木材片とゴム粉体とに樹脂接着剤を加えて混合してなる混合層であり、前記ゴム粉層及び混合層を一体で圧縮硬化させることにより形成されたものであることを特徴とする木材片入りゴム粉ブロック。
【請求項２】
前記請求項１に記載の木材片入りゴム粉ブロックにおいて、全体としての比重が１．０以下であることを特徴とする木材片入りゴム粉ブロック。
【請求項３】
立体形状の空洞部を有する成形型を用い、同空洞部の主表面側及び裏面側に離型シートを配設し、主表面側、裏面側及び側面側のうちの少なくとも主表面側にゴム粉体と樹脂接着剤とを混合してなる所定厚みのゴム粉層を設け、その他の部分にゴム糊に浸漬された木材片とゴム粉体とに樹脂接着剤を加えて混合してなる混合層を設け、前記成形型を型締めすることにより前記ゴム粉層及び混合層を圧縮硬化させることを特徴とする木材片入りゴム粉ブロックの製造方法。
【請求項４】
前記請求項３に記載の木材片入りゴム粉ブロックの製造方法において、前記離型シートとして、パラフィン紙、または合成樹脂シートを用いたことを特徴とする木材片入りゴム粉ブロックの製造方法。
【発明の詳細な説明】
【０００１】
【発明の技術分野】
本発明は、木材片等とゴム粉体とを樹脂接着剤により混合し硬化させて得られる木材片入りゴム粉ブロック及びその製造方法に関する。
【０００２】
【従来の技術】
従来、この種の木材片入りゴム粉ブロックとしては、例えば特開昭５３−９６２３４号公報に示すように、片状、粒状等のゴム質骨材と、木片、木毛等の木質骨材と、合成樹脂接着剤とを混合して一体化した土木建築用ブロック材が知られている。また、例えば特開平５−１９５６１５号公報に示すように、ゴムチップ材と、木材のノコクズや皮と、粉砕したモミガラやワラとを、樹脂接着剤により混合撹拌し、加熱加圧することにより板状に成形したゴムチップ床材が知られている。これら木材片及びゴム材を含むブロック等は、材料として廃材であるゴム粉体及び木材片等を用いるため、材料費が非常に安価であるために安価に提供されると共に、廃材のリサイクルによる資源の活用という点からも有効である。
【０００３】
【発明が解決しようとする課題】
しかし、上記ブロック材等は、いずれも表面に露出した木材等が腐食することにより、短期間で破損し易く、また昆虫類により侵食されて破損し易いという問題がある。
本発明は、上記した問題を解決しようとするもので、長期にわたって安定して使用できる木材片入りゴム粉ブロック及びその製造方法を提供することを目的とする。
【０００４】
【課題を解決するための手段及び発明の効果】
上記目的を達成するために、上記請求項１に係る発明の構成上の特徴は、厚板形状であって、主表面側、裏面側及び側面側のうちの少なくとも主表面側はゴム粉体と樹脂接着剤とを混合してなる所定厚みのゴム粉層であり、他の部分はゴム糊に浸漬された木材片とゴム粉体とに樹脂接着剤を加えて混合してなる混合層であり、ゴム粉層及び混合層を一体で圧縮硬化させることにより形成されたものであることにある。
【０００５】
上記のように構成した請求項１に係る発明においては、木材片がゴム糊に浸漬されているため、腐食し難くなっており、さらに木材片入りゴム粉ブロックの使用の際に大気にさらされる主表面側に木材片を含まないゴム粉層が設けられているため、木材片の自然腐食や、昆虫類による侵食を一層確実に防止することができる。また、木材片がゴム糊に浸漬されているため、木材片の水分吸収蒸発が防止され、木材片の伸縮によるブロックの伸縮変形を防止できる。さらに、木材片がゴム糊に浸漬されているため、木材片とゴム粉の密着性が良好になり、ブロックの外力に対する強度が高められる。
【０００６】
その結果、請求項１の発明によれば、木材片入りゴム粉ブロックを長期にわたって安定して使用できる。また、木材片をゴム粉体より多量に配合し、かつ表面をゴム粉体のみとしたことにより、木材片入りゴム粉ブロックを軽量にかつ全体の剛性を適度に高くでき、歩行時の弾性のあるブロックが得られる。さらに、木材片入りゴム粉ブロックは、廃材であるゴム粉や木材片を再利用できるため、安価に提供されると共に、資源の有効利用に寄与することができる。
【０００７】
また、上記請求項２に係る発明の構成上の特徴は、前記請求項１に記載の木材片入りゴム粉ブロックにおいて、全体としての比重が１．０以下であることにある。なお、比重は、０．８〜０．９５の範囲が好ましい。そのために、上記混合層におけるゴム粉体と木材片の体積比は、ゴム粉体１００に対して木材片は１００以上であり、好ましくはゴム粉体１００に対して木材片は１５０〜２５０である。
【０００８】
上記のように構成した請求項２に係る発明においては、上記請求項１の発明の効果に加えて、木材片入りゴム粉ブロックとして、適正な弾性と軽量化の効果が得られる。なお、ゴム粉体１００に対して木材片が１５０以下であると、ブロックの軽量化の効果が少なくなり、また２５０以上であるとブロックの弾性が低下する。
【０００９】
また、上記請求項３に係る発明の構成上の特徴は、立体形状の空洞部を有する成形型を用い、空洞部の主表面側及び裏面側に離型シートを配設し、主表面側、裏面側及び側面側のうちの少なくとも主表面側にゴム粉体と樹脂接着剤とを混合してなる所定厚みのゴム粉層を設け、その他の部分にゴム糊に浸漬された木材片とゴム粉体とに樹脂接着剤を加えて混合してなる混合層を設け、成形型を型締めすることによりゴム粉層及び混合層を圧縮硬化させることにある。なお、この木材片入りゴム粉ブロックにおいて、全体としての比重が１．０以下であり、特に０．８〜０．９５の範囲が好ましい。そのために、上記混合層におけるゴム粉体と木材片の体積比は、ゴム粉体１００に対して木材片は１００以上であり、ゴム粉体１００に対して木材片は１５０〜２５０であることが好ましい。
【００１０】
上記のように構成した請求項３に係る発明においては、成形型内の少なくとも主表面側にゴム粉層を設け、その他の部分に木材片とゴム粉体とに樹脂接着剤を加えて混合してなる混合層を設け、型締めしてゴム粉層及び混合層を圧縮硬化させることにより、簡易な設備で容易に木材片入りゴム粉ブロックを製造することができる。また、成形型に離型シートを配設したことにより、製品の型外しを容易に行うことができると共に、製品の成形型への付着による欠け等を防止でき、製品の品質を高めることができる。成形された木材片入りゴム粉ブロックについては、上記請求項１、請求項２に記載した発明の効果と同様の効果を得ることができる。
【００１１】
また、上記請求項４に係る発明の構成上の特徴は、前記請求項３に記載の木材片入りゴム粉ブロックの製造方法において、離型シートとして、パラフィン紙、または合成樹脂シートを用いたことにある。合成樹脂シートとしては、ポリプロピレン、ポリエチレン等が用いられる。
【００１２】
上記のように構成した請求項４に係る発明においては、上記請求項３の発明の効果に加えて、これらの材料を用いた離型シートは、撥水性が良く離型性が良いので、通常使用される離型シートであるシリコン系やオイル系のもの比べて、離型剤成分がブロック表面に付着することによる透水性の悪化がない。そのため、製品の生産性が高められると共に、製造の歩留が高められる。
【００１３】
【発明の実施の形態】
以下、本発明の一発明の実施の形態を図面を用いて説明すると、図１及び図２は、同実施の形態である道路に敷きつめて使用される木材片入りゴム粉ブロックを斜視図及び一部断面図により示したものである。
木材片入りゴム粉ブロック１０は、図１に示すように、３００ｍｍ×３００ｍｍ×３０ｍｍの正方形の厚板であり、主表面である上表面側の厚さ５〜１０ｍｍの部分及び側面側の厚さ５〜１０ｍｍの部分がゴム粉層１１であり、他の部分が木材片とゴム粉体を混合した混合層１２である。上記ゴム粉層１１の厚みは、木材片が表面に表れない程度を基準として決められる。
【００１４】
ゴム粉層１１は、加硫済みのＥＰＤＭ，ＣＲ，ＮＢＲ等のゴムの屑や不良品を、網目５ｍｍφの破砕機により粉砕した直径１〜５ｍｍ程度のゴム粉体１１ａを１２００ｃｃ用い、これに顔料５０ｃｃを加えて混合し、さらに接着剤１１ｂとして一液型ウレタン系接着剤である例えばジヨリエース（アイカ工業株式会社製品の商品名）とトルエンを体積比４：１で混合したもの１８０ｃｃを加えて混合したものである。ただし、ゴム粉体の形状についてはこれに限るものではない。
【００１５】
混合層１２は、平均サイズが長さ７０ｍｍ、幅１５ｍｍの木材片をゴム糊（ＣＲ２０％液）に浸漬させた木材片１２ａを２４００ｃｃと、上記と同じゴム粉体１２ｂを１２００ｃｃとを混ぜ合わせ、これに上記と同じ接着剤１２ｃを１８０ｃｃを加えて混合したものである。ただし、木材片の形状についてはこれに限るものではない。
【００１６】
成形型２０は、図３に示すように、合板製の底板２１と、金属製の枠２２と押え蓋２３とからな空洞部の寸法が３００ｍｍ×３００ｍｍ×３８ｍｍの簡易な型である。押え蓋２３には、枠２２の内縁部に嵌め合わされる枠部２３ａが設けられており、枠部２３ａは木材片入りゴム粉ブロックの上面周囲に面取りを設けるために内側部分が傾斜している。なお、面取りを設けるためのコーナー棒を押え蓋２３と別個に用意することもできる。
【００１７】
つぎに、木材片入りゴム粉ブロックの成形工程について説明する。
底板２１に離型シートとして例えばパラフィン紙２４を敷き、その上に枠２２を載置した後、底板２１面及び枠２２の内側部にゴム粉体１１ａと接着剤１１ｂの混合物を盛り付ける。つぎに、木材片１２ａとゴム粉体１２ｂと接着剤１２ｃとの混合品を盛り付ける。さらに、枠２２の上端までゴム粉体１１ａと接着剤１１ｂの混合物を盛り付ける。その後、枠２２上に離型シートとしてパラフィン紙２５を被せ、押え蓋２３を枠２２に押し付け、プレスで押さえた状態で常温で数時間放置する。その後、押え蓋２３、枠２２を順次取り外すことにより、図２に示すようにゴム粉層１１及び混合層１２からなる木材片入りゴム粉ブロック１０が得られる。
【００１８】
以上のように形成された木材片入りゴム粉ブロック１０は、木材片１２ａがゴム糊に浸漬されているため、腐食し難くなっている。さらに、木材片入りゴム粉ブロックの使用の際に大気にさらされる主表面側の全面及び側面の周囲に木材片１２ａを含まないゴム粉層１１が設けられているため、木材片の自然腐食や、昆虫類による侵食を一層確実に防止することができる。また、木材片１２ａがゴム糊に浸漬されているため、木材片１２ａの水分吸収蒸発が防止され、木材片１２ａの伸縮によるブロックの伸縮変形を防止できる。
【００１９】
さらに、木材片１２ａがゴム糊に浸漬されているため、木材片１２ａとゴム粉体１２ｂの密着性が良好になり、ブロックの外力に対する強度が高められる。そのため、この木材片入りゴム粉ブロック１０は、長期にわたって安定して使用できる。また、木材片１２ａをゴム粉体１２ｂより多量に配合し、かつ表面をゴム粉体１１ａのみとしたことにより、木材片入りゴム粉ブロックを軽量にかつ全体の剛性を適度に高くでき、歩行時の弾性のあるブロックが得られる。
【００２０】
さらに、成形型２０の上下に離型シートであるパラフィン紙を配設したことにより、製品の型外しを容易に行うことができ、欠け等の不良の発生を防止できるので、作業を容易にすると共に、製造歩留を高めかつ製品の品質を高めることができる。また、木材片入りゴム粉ブロックは、廃材であるゴム粉や木材片を再利用できるため、安価に提供されると共に、資源の有効利用に寄与することができる。
【００２１】
なお、上記実施形態の変形例として、図４に示すように、ゴム粉層１１を木材片入りゴム粉ブロックの表面側及び側面側のみでなく、裏面側１３にも設けたものである。これにより、木材片入りゴム粉ブロックの腐食や木材片の自然腐食や、昆虫類による侵食を一層確実に防止することができる。なお、ゴム粉層１１を、必要に応じて、ブロックの主表面側のみに設けることもできる。
【００２２】
なお、木材片入りゴム粉ブロックの外形、寸法については、上記実施形態に示したものに限らない。また、木材片入りゴム粉ブロックの用途は、道路用に限らず家屋の床面用、壁用等にも使用される。
【図面の簡単な説明】
【図１】本発明の一実施形態である木材片入りゴム粉ブロックを示す斜視図である。
【図２】同木材片入りゴム粉ブロックを示す断面図である。
【図３】同木材片入りゴム粉ブロックの成形に用いる成形型を示す分解斜視図である。
【図４】他の実施例である木材片入りゴム粉ブロックを示す断面図である。
【符号の説明】
１０…木材片入りゴム粉ブロック、１１…ゴム粉層、１１ａ…ゴム粉体、１１ｂ…接着剤、１２…混合層、１２ａ…木材片、１２ｂ…ゴム粉体、１２ｃ…接着剤、２０…成形型、２１…底板、２２…枠、２３…押え蓋、２３ａ…枠部。
【図１】
0003677960.tif 000002
【図２】
0003677960.tif 000003
【図３】
0003677960.tif 000004
【図４】
0003677960.tif 000005